(57)【要約】  フルオレン構造含有有機基及び芳香族炭化水素基含有有機基を有する芳香族モノアミン誘導体、及び陰極と陽極間に少なくとも発光層を含む一層又は複数層からなる有機薄膜層が挟持されている有機エレクトロルミネッセンス素子であって、有機薄膜層の少なくとも１層、特に正孔輸送層が、上記芳香族アミン誘導体を単独もしくは混合物の成分として含有する有機エレクトロルミネッセンス素子である。高温環境下に晒されても高い発光効率を維持し、駆動電圧が低く、かつ発光寿命が長い有機エレクトロルミネッセンス素子及びそれを実現する芳香族アミン誘導体である。【特許請求の範囲】
【請求項１】
下記一般式（１）で表される芳香族アミン誘導体。
【化１】
2010106806.tif 000036
［式中、
Ａｒ１は、下記一般式（２）または（２−２）で表される有機基Ａであり、
Ａｒ２は、有機基Ａまたは下記一般式（３）で表される有機基Ｂであり、
Ａｒ３は、有機基Ａ、有機基Ｂ、または下記一般式（３−２）で表される有機基Ｃである。
Ａｒ１〜Ａｒ３のうち二つ以上が有機基Ａである場合は、二つ以上の有機基Ａ同士は同じであっても異なっていてもよく、
Ａｒ１〜Ａｒ３のうち二つが有機基Ｂである場合は、二つの有機基Ｂ同士は同じであっても異なっていてもよい］
【化２】
2010106806.tif 000037
［式中、
Ａｒ４は、置換もしくは無置換の環形成炭素数１０〜１４の縮合環基であり、
Ｒ１〜Ｒ５はそれぞれ独立に、水素原子、炭素数１〜１０の直鎖状、分岐状もしくは環状アルキル基、または環形成炭素数６〜１２のアリール基であり、
Ｌは、置換または無置換の環形成炭素数６〜１０のアリーレン基であり、
ａ、ｂ及びｃはそれぞれ独立に、０〜２の整数であり、
Ｒ３〜Ｒ５は、互いに結合して飽和環構造を形成してもよく、
また、ａ、ｂまたはｃが２である場合、Ｒ３同士、Ｒ４同士またはＲ５同士は、互いに結合して不飽和環構造を形成してもよい］
【化３】
2010106806.tif 000038
［式中、
Ａｒ５〜Ａｒ６はそれぞれ独立に、置換もしくは無置換の環形成炭素数６〜１４のアリーレン基であり、
Ａｒ７は、単結合、置換もしくは無置換の環形成炭素数６〜１４のアリーレン基であり、
Ｒ６〜Ｒ８はそれぞれ独立に、水素原子、炭素数１〜１０の直鎖状、分岐状もしくは環状アルキル基、または環形成炭素数６〜１２のアリール基であり、
ｄ、ｅ及びｆはそれぞれ独立に、０〜２の整数であり、
Ｒ６〜Ｒ８は、互いに結合して飽和環構造を形成してもよく、
ｄ、ｅまたはｆが２である場合、Ｒ６同士、Ｒ７同士またはＲ８同士は、互いに結合して不飽和環構造を形成してもよい］
【化４】
2010106806.tif 000039
［式中、
Ａｒ８は、置換または無置換の環形成炭素数１０〜１４のアリーレン基であり、
Ｒ１１は、水素原子、炭素数１〜１０の直鎖状、分岐状もしくは環状アルキル基、または環形成炭素数６〜１２のアリール基であり、
ｇは、０〜２の整数である］
【請求項２】
前記有機基Ｂが、下記一般式（４）で表される、請求項１に記載の芳香族アミン誘導体。
【化５】
2010106806.tif 000040
［式中、
Ａｒ７は、単結合、置換もしくは無置換の環形成炭素数６〜１４のアリーレン基であり、
Ｒ６〜Ｒ８はそれぞれ独立に、水素原子、炭素数１〜１０の直鎖状、分岐状もしくは環状アルキル基、または環形成炭素数６〜１２のアリール基であり、
ｄ、ｅ及びｆはそれぞれ独立に、０〜２の整数であり、
Ｒ６〜Ｒ８は、互いに結合して飽和環構造を形成してもよく、
ｄ、ｅまたはｆが２である場合、Ｒ６同士、Ｒ７同士またはＲ８同士は、互いに結合して不飽和環構造を形成してもよい］
【請求項３】
前記有機基Ｂが、下記一般式（５）〜（７）のいずれかで表される、請求項２に記載の芳香族アミン誘導体。
【化６】
2010106806.tif 000041
［式中、
Ａｒ７は、単結合、置換もしくは無置換の環形成炭素数６〜１４のアリーレン基であり、
Ｒ６〜Ｒ８はそれぞれ独立に、水素原子、炭素数１〜１０の直鎖状、分岐状もしくは環状アルキル基、または環形成炭素数６〜１２のアリール基であり、
Ｒ９及びＲ１０はそれぞれ独立に、炭素数１〜１０の直鎖状、分岐状もしくは環状アルキル基、または環形成炭素数６〜１２のアリール基であり、
ｄ、ｅ及びｆはそれぞれ独立に、０〜２の整数であり、
ｈ及びｉはそれぞれ独立に、０又は１であり、
Ｒ６〜Ｒ８は、互いに結合して飽和環構造を形成してもよく、
ｄ、ｅまたはｆが２である場合、及びｈまたはｉが１であるとともにｆが２である場合、Ｒ６同士、Ｒ７同士またはＲ８同士は、互いに結合して不飽和環構造を形成してもよい］
【請求項４】
前記Ａｒ１及びＡｒ２が有機基Ａであり、かつ
前記Ａｒ３が前記一般式（５）〜（７）のいずれかで表される有機基Ｂである、請求項３に記載の芳香族アミン誘導体。
【請求項５】
前記Ａｒ１が有機基Ａであり、かつ
前記Ａｒ２及びＡｒ３がそれぞれ独立に、前記一般式（５）〜（７）のいずれかで表される有機基Ｂである、請求項３に記載の芳香族アミン誘導体。
【請求項６】
前記Ａｒ１〜Ａｒ３がそれぞれ独立に有機基Ａである、請求項１に記載の芳香族アミン誘導体。
【請求項７】
有機エレクトロルミネッセンス素子用材料である、請求項１に記載の芳香族アミン誘導体。
【請求項８】
有機エレクトロルミネッセンス素子用の正孔輸送材料または正孔注入材料である、請求項１に記載の芳香族アミン誘導体。
【請求項９】
陰極と陽極間に少なくとも発光層を含む一層又は複数層からなる有機薄膜層が挟持されている有機エレクトロルミネッセンス素子において、
該有機薄膜層の少なくとも１層が、請求項１に記載の芳香族アミン誘導体を単独もしくは混合物の一成分として含有する有機エレクトロルミネッセンス素子。
【請求項１０】
前記有機薄膜層が正孔輸送層を有し、前記芳香族アミン誘導体が該正孔輸送層に含有されている、請求項９に記載の有機エレクトロルミネッセンス素子。
【請求項１１】
前記有機薄膜層が複数の正孔輸送層を有し、前記発光層に直接接する層に前記芳香族アミン誘導体が含有されている、請求項９に記載の有機エレクトロルミネッセンス素子。
【請求項１２】
前記有機薄膜層が正孔注入層を有し、前記芳香族アミン誘導体が該正孔注入層に含有されている、請求項９に記載の有機エレクトロルミネッセンス素子。
【請求項１３】
前記有機薄膜層が複数の正孔注入層を有し、前記陽極に直接接する層に前記芳香族アミン誘導体が含有されている、請求項９に記載の有機エレクトロルミネッセンス素子。
【請求項１４】
陰極と陽極間に少なくとも発光層を含む一層又は複数層からなる有機薄膜層が挟持されている有機エレクトロルミネッセンス素子において、
前記有機薄膜層が正孔輸送層を有し、
請求項４又は５に記載の芳香族アミン誘導体が該正孔輸送層に含有されている、有機エレクトロルミネッセンス素子。
【請求項１５】
陰極と陽極間に少なくとも発光層を含む一層又は複数層からなる有機薄膜層が挟持されている有機エレクトロルミネッセンス素子において、
前記有機薄膜層が正孔注入層を有し、
請求項４又は６に記載の芳香族アミン誘導体が該正孔注入層に含有されている、有機エレクトロルミネッセンス素子。
【請求項１６】
陰極と陽極間に少なくとも発光層を含む一層又は複数層からなる有機薄膜層が挟持されている有機エレクトロルミネッセンス素子において、
前記有機薄膜層が正孔輸送層及び正孔注入層を有し、
請求項４に記載の芳香族アミン誘導体が該正孔輸送層及び該正孔注入層にそれぞれ含有されている、有機エレクトロルミネッセンス素子。
【請求項１７】
陰極と陽極間に少なくとも発光層を含む一層又は複数層からなる有機薄膜層が挟持されている有機エレクトロルミネッセンス素子において、
前記有機薄膜層が正孔輸送層及び正孔注入層を有し、
請求項４に記載の芳香族アミン誘導体が該正孔輸送層に含有され、
請求項６に記載の芳香族アミン誘導体が該正孔注入層に含有されている、有機エレクトロルミネッセンス素子。
【請求項１８】
陰極と陽極間に少なくとも発光層を含む一層又は複数層からなる有機薄膜層が挟持されている有機エレクトロルミネッセンス素子において、
前記有機薄膜層が正孔輸送層及び正孔注入層を有し、
請求項５に記載の芳香族アミン誘導体が該正孔輸送層に含有され、
請求項４に記載の芳香族アミン誘導体が該正孔注入層に含有されている、有機エレクトロルミネッセンス素子。
【請求項１９】
陰極と陽極間に少なくとも発光層を含む一層又は複数層からなる有機薄膜層が挟持されている有機エレクトロルミネッセンス素子において、
前記有機薄膜層が正孔輸送層及び正孔注入層を有し、
請求項５に記載の芳香族アミン誘導体が該正孔輸送層に含有され、
請求項６に記載の芳香族アミン誘導体が該正孔注入層に含有されている、有機エレクトロルミネッセンス素子。
【請求項２０】
陰極と陽極間に少なくとも発光層を含む一層又は複数層からなる有機薄膜層が挟持されている有機エレクトロルミネッセンス素子において、
前記有機薄膜層が正孔輸送層及び正孔注入層を兼ねた単層であり、
請求項４〜６のいずれか一項に記載の芳香族アミン誘導体が該有機薄膜層に含有されている、有機エレクトロルミネッセンス素子。
【請求項２１】
前記発光層にスチリルアミン化合物及び／又はアリールアミン化合物が含有されている、請求項９に記載の有機エレクトロルミネッセンス素子。
【請求項２２】
前記有機薄膜層が複数の正孔輸送層及び正孔注入層を有し、
前記正孔輸送層及び前記正孔注入層のうちの少なくとも１層がアクセプター材料を含有する層である、請求項９に記載の有機エレクトロルミネッセンス素子。
【発明の詳細な説明】
【技術分野】
【０００１】
本発明は、芳香族アミン誘導体及びそれらを用いた有機エレクトロルミネッセンス（ＥＬ）素子に関し、特に、特定の構造を有し、かつ非対称な芳香族アミン誘導体を正孔輸送材料に用いることにより、効率を向上させるとともに分子の結晶化を抑制し、有機エレクトロルミネッセンス素子を製造する際の歩留りを向上させ、有機エレクトロルミネッセンス素子の寿命を改善する芳香族アミン誘導体に関するものである。
【背景技術】
【０００２】
有機エレクトロルミネッセンス素子は、電界を印加することより、陽極より注入された正孔と陰極より注入された電子の再結合エネルギーにより蛍光性物質が発光する原理を利用した自発光素子である。イーストマン・コダック社のＣ．Ｗ．Ｔａｎｇらによる積層型素子による低電圧駆動有機エレクトロルミネッセンス素子の報告（非特許文献１を参照）がなされて以来、有機材料を構成材料とする有機エレクトロルミネッセンス素子に関する研究が盛んに行われている。Ｔａｎｇらは、トリス（８-キノリノラト）アルミニウムを発光層に、トリフェニルジアミン誘導体を正孔輸送層に用いている。積層構造の利点としては、発光層への正孔の注入効率を高めること、陰極より注入された電子をブロックして再結合により生成する励起子の生成効率を高めること、発光層内で生成した励起子を閉じ込めること等が挙げられる。この例のように有機エレクトロルミネッセンス素子の素子構造としては、正孔輸送（注入）層、電子輸送発光層の２層型、又は正孔輸送（注入）層、発光層、電子輸送（注入）層の３層型等がよく知られている。こうした積層型構造素子では注入された正孔と電子の再結合効率を高めるため、素子構造や形成方法の工夫がなされている。【０００３】
通常、高温環境下で有機エレクトロルミネッセンス素子を駆動させたり、保管すると、発光色の変化、発光効率の低下、駆動電圧の上昇、発光寿命の短時間化等の悪影響が生じる。これを防ぐためには正孔輸送材料のガラス転移温度（Ｔｇ）を高くする必要があった。そのために正孔輸送材料の分子内に多くの芳香族基を有する必要があり（例えば特許文献１〜２を参照：特許文献１の芳香族ジアミン誘導体、特許文献２の芳香族縮合環ジアミン誘導体）、通常８〜１２個のベンゼン環を有する構造が好ましく用いられている。【０００４】
しかしながら、分子内に多くの芳香族基を有すると、これらの正孔輸送材料を用いて薄膜を形成して有機エレクトロルミネッセンス素子を作製する際に結晶化が起こりやすく、蒸着に用いるるつぼの出口を塞いだり、結晶化に起因する薄膜の欠陥が発生し、有機エレクトロルミネッセンス素子の歩留り低下を招くなどの問題が生じていた。また、分子内に多くの芳香族基を有する化合物は、一般的にガラス転移温度（Ｔｇ）は高いものの、昇華温度が高く、蒸着時の分解や蒸着が不均一に形成される等の現象が起こると考えられるために寿命が短いという問題があった。【０００５】
一方、アリール基を有するフルオレンを有するモノアミン誘導体が開示されている（特許文献３〜８を参照）。特許文献３は、感光体に関する特許文献である。特許文献４〜８は、有機ＥＬに関する特許文献である、特に特許文献８にはフルオレン含有モノアミン化合物を有機エレクトロルミネッセンス素子の正孔注入輸送層に用いた例が記載されているが、更なる性能の向上が望まれていた。【０００６】
以上のように、高効率、長寿命の有機エレクトロルミネッセンス素子の報告はあるものの、より優れた性能を有する有機エレクトロルミネッセンス素子の開発が強く望まれていた。
【先行技術文献】
【特許文献】
【０００７】
【特許文献１】米国特許第４，７２０，４３２号明細書
【特許文献２】米国特許第５，０６１，５６９号明細書
【特許文献３】特開平７−７２６３９号公報
【特許文献４】特開２００２−１５４９９３号公報
【特許文献５】特開２００４−０４３３４９号公報
【特許文献６】特開２００３−２６１４７１号公報
【特許文献７】特開２００４−９１３５０号公報
【特許文献８】特開平１１−１４４８７５号公報
【非特許文献】
【０００８】
【非特許文献１】C.W. Tang, S.A. Vanslyke, アプライドフィジックスレターズ(Applied Physics Letters),５１巻、９１３頁、１９８７年
【発明の概要】
【発明が解決しようとする課題】
【０００９】
本発明は、前記の課題を解決するためになされたもので、高温環境下にさらされても高い発光効率を維持し、駆動電圧が低く、かつ発光寿命が長い有機エレクトロルミネッセンス素子及びそれを実現する芳香族アミン誘導体を提供することを目的とする。
【課題を解決するための手段】
【００１０】
本発明者らは、前記目的を達成するために、鋭意研究を重ねた結果、特定構造の新規な芳香族アミン誘導体を提供する。さらに、陰極と陽極間に少なくとも発光層を含む一層又は複数層からなる有機薄膜層が挟持されている有機エレクトロルミネッセンス素子において、該有機薄膜層の少なくとも１層（特に正孔輸送層）に、この芳香族アミン誘導体を単独もしくは混合物の成分として含有させると、好適な有機エレクトロルミネッセンス素子が得られることを見出し、本発明を完成した。すなわち本発明の第一は、以下に示す芳香族アミン誘導体に関する。【００１１】
＜１＞下記一般式（１）で表される芳香族アミン誘導体。
【化１】
2010106806.tif 000002
【００１２】
式（１）におけるＡｒ１は、下記一般式（２）または（２−２）で表される有機基Ａであり、Ａｒ２は、有機基Ａまたは下記一般式（３）で表される有機基Ｂであり、Ａｒ３は、有機基Ａ、有機基Ｂ、または下記一般式（３−２）で表される有機基Ｃである。Ａｒ１〜Ａｒ３のうち二つ以上が有機基Ａである場合は、二つ以上の有機基Ａ同士は同じであっても異なっていてもよく；Ａｒ１〜Ａｒ３のうち二つが有機基Ｂである場合は、二つの有機基Ｂ同士は同じであっても異なっていてもよい。【００１３】
【化２】
2010106806.tif 000003
【００１４】
式（２）および（２−２）におけるＡｒ４は、置換もしくは無置換の環形成炭素数１０〜１４の縮合環基である。Ｒ１〜Ｒ５はそれぞれ独立に、水素原子；炭素数１〜１０の直鎖状、分岐状もしくは環状アルキル基；または環形成炭素数６〜１２のアリール基である。ａ、ｂ及びｃはそれぞれ独立に、０〜２の整数である。Ｒ３〜Ｒ５は、互いに結合して飽和環構造を形成してもよい。また、ａ、ｂまたはｃが２である場合、Ｒ３同士、Ｒ４同士またはＲ５同士は、互いに結合して飽和環構造を形成してもよい。また、式（２−２）におけるＬは、置換または無置換の環形成炭素数６〜１０のアリーレン基である。【００１５】
【化３】
2010106806.tif 000004
【００１６】
式（３）におけるＡｒ５〜Ａｒ６はそれぞれ独立に、置換もしくは無置換の環形成炭素数６〜１４のアリーレン基である。Ａｒ７は、単結合；置換もしくは無置換の環形成炭素数６〜１４のアリーレン基である。Ｒ６〜Ｒ８はそれぞれ独立に、水素原子；炭素数１〜１０の直鎖状、分岐状もしくは環状アルキル基；または環形成炭素数６〜１２のアリール基である。ｄ、ｅ及びｆはそれぞれ独立に、０〜２の整数である。Ｒ６〜Ｒ８は、互いに結合して飽和環構造を形成してもよい。また、ｄ、ｅまたはｆが２である場合、Ｒ６同士、Ｒ７同士またはＲ８同士は、互いに結合して不飽和環構造を形成してもよい。【００１７】
【化４】
2010106806.tif 000005
【００１８】
式（３−２）におけるＡｒ８は、置換または無置換の環形成炭素数１０〜１４のアリーレン基である。Ｒ１１は、水素原子、炭素数１〜１０の直鎖状、分岐状もしくは環状アルキル基、または環形成炭素数６〜１２のアリール基である。ｇは、０〜２の整数である。【００１９】
＜２＞前記有機基Ｂが、下記一般式（４）で表される＜１＞に記載の芳香族アミン誘導体。
【化５】
2010106806.tif 000006
【００２０】
式（４）におけるＡｒ７は、単結合；または置換もしくは無置換の環形成炭素数６〜１４のアリーレン基である。Ｒ６〜Ｒ８はそれぞれ独立に、水素原子；炭素数１〜１０の直鎖状、分岐状もしくは環状アルキル基；または環形成炭素数６〜１２のアリール基である。ｄ、ｅ及びｆはそれぞれ独立に、０〜２の整数である。Ｒ６〜Ｒ８は、互いに結合して飽和環構造を形成してもよい。また、ｄ、ｅまたはｆが２である場合、Ｒ６同士、Ｒ７同士またはＲ８同士は、互いに結合して不飽和環構造を形成してもよい。【００２１】
＜３＞前記有機基Ｂが、下記一般式（５）〜（７）のいずれかで表される＜２＞に記載の芳香族アミン誘導体。
【化６】
2010106806.tif 000007
【００２２】
式（７）におけるＡｒ７は、単結合；または置換もしくは無置換の環形成炭素数６〜１４のアリーレン基である。Ｒ６〜Ｒ８はそれぞれ独立に、水素原子；炭素数１〜１０の直鎖状、分岐状もしくは環状アルキル基；または環形成炭素数６〜１２のアリール基である。Ｒ９及びＲ１０はそれぞれ独立に、炭素数１〜１０の直鎖状、分岐状もしくは環状アルキル基；または環形成炭素数６〜１２のアリール基である。式（５）〜（７）におけるｄ、ｅ及びｆはそれぞれ独立に、０〜２の整数である。また、式（７）におけるｈ及びｉはそれぞれ独立に、０又は１である。Ｒ６〜Ｒ８は、互いに結合して飽和環構造を形成してもよい。また、式（５）〜（７）におけるｄ、ｅまたはｆが２である場合、及び式（７）におけるｈまたはｉが１であるとともにｆが２である場合、Ｒ６同士、Ｒ７同士またはＲ８同士は、互いに結合して不飽和環構造を形成してもよい。【００２３】
＜４＞前記Ａｒ１及びＡｒ２が有機基Ａであり、Ａｒ３が前記一般式（５）〜（７）のいずれかで表される有機基Ｂである、＜３＞に記載の芳香族アミン誘導体。
＜５＞前記Ａｒ１が有機基Ａであり、Ａｒ２及びＡｒ３がそれぞれ独立に、前記一般式（５）〜（７）のいずれかで表される有機基Ｂである＜３＞記載の芳香族アミン誘導体。
＜６＞前記Ａｒ１〜Ａｒ３がそれぞれ独立に有機基Ａである＜１＞に記載の芳香族アミン誘導体。
＜７＞有機エレクトロルミネッセンス素子用材料である、＜１＞に記載の芳香族アミン誘導体。
＜８＞有機エレクトロルミネッセンス素子用の正孔輸送材料または正孔注入材料である、＜１＞に記載の芳香族アミン誘導体。【００２４】
本発明の第２は、以下に示す有機エレクトロルミネッセンス素子に関する。
＜９＞陰極と陽極間に少なくとも発光層を含む一層又は複数層からなる有機薄膜層が挟持されている有機エレクトロルミネッセンス素子において、該有機薄膜層の少なくとも１層が、＜１＞に記載の芳香族アミン誘導体を単独もしくは混合物の一成分として含有する有機エレクトロルミネッセンス素子。
＜１０＞前記有機薄膜層が正孔輸送層を有し、前記芳香族アミン誘導体が該正孔輸送層に含有されている＜９＞に記載の有機エレクトロルミネッセンス素子。
＜１１＞前記有機薄膜層が複数の正孔輸送層を有し、前記発光層に直接接する層に前記芳香族アミン誘導体が含有されている、＜９＞に記載の有機エレクトロルミネッセンス素子。
＜１２＞前記有機薄膜層が正孔注入層を有し、前記芳香族アミン誘導体が該正孔注入層に含有されている、＜９＞に記載の有機エレクトロルミネッセンス素子。
＜１３＞前記有機薄膜層が複数の正孔注入層を有し、前記陽極に直接接する層に前記芳香族アミン誘導体が含有されている、＜９＞に記載の有機エレクトロルミネッセンス素子。
＜１４＞陰極と陽極間に少なくとも発光層を含む一層又は複数層からなる有機薄膜層が挟持されている有機エレクトロルミネッセンス素子において、前記有機薄膜層が正孔輸送層を有し、＜４＞又は＜５＞に記載の芳香族アミン誘導体が該正孔輸送層に含有されている、有機エレクトロルミネッセンス素子。
＜１５＞陰極と陽極間に少なくとも発光層を含む一層又は複数層からなる有機薄膜層が挟持されている有機エレクトロルミネッセンス素子において、前記有機薄膜層が正孔注入層を有し、＜４＞又は＜６＞に記載の芳香族アミン誘導体が該正孔注入層に含有されている、有機エレクトロルミネッセンス素子。
＜１６＞陰極と陽極間に少なくとも発光層を含む一層又は複数層からなる有機薄膜層が挟持されている有機エレクトロルミネッセンス素子において、前記有機薄膜層が正孔輸送層及び正孔注入層を有し、＜４＞に記載の芳香族アミン誘導体が該正孔輸送層及び該正孔注入層にそれぞれ含有されている、有機エレクトロルミネッセンス素子。
＜１７＞陰極と陽極間に少なくとも発光層を含む一層又は複数層からなる有機薄膜層が挟持されている有機エレクトロルミネッセンス素子において、前記有機薄膜層が正孔輸送層及び正孔注入層を有し、＜４＞に記載の芳香族アミン誘導体が該正孔輸送層に含有され、＜６＞に記載の芳香族アミン誘導体が該正孔注入層に含有されている、有機エレクトロルミネッセンス素子。
＜１８＞陰極と陽極間に少なくとも発光層を含む一層又は複数層からなる有機薄膜層が挟持されている有機エレクトロルミネッセンス素子において、前記有機薄膜層が正孔輸送層及び正孔注入層を有し、＜５＞に記載の芳香族アミン誘導体が該正孔輸送層に含有され、＜４＞に記載の芳香族アミン誘導体が該正孔注入層に含有されている、有機エレクトロルミネッセンス素子。
＜１９＞陰極と陽極間に少なくとも発光層を含む一層又は複数層からなる有機薄膜層が挟持されている有機エレクトロルミネッセンス素子において、前記有機薄膜層が正孔輸送層及び正孔注入層を有し、＜５＞に記載の芳香族アミン誘導体が該正孔輸送層に含有され、＜６＞に記載の芳香族アミン誘導体が該正孔注入層に含有されている、有機エレクトロルミネッセンス素子。
＜２０＞陰極と陽極間に少なくとも発光層を含む一層又は複数層からなる有機薄膜層が挟持されている有機エレクトロルミネッセンス素子において、前記有機薄膜層が正孔輸送層及び正孔注入層を兼ねた単層であり、＜４＞〜＜６＞のいずれかに記載の芳香族アミン誘導体が該有機薄膜層に含有されている、有機エレクトロルミネッセンス素子。
＜２１＞前記発光層にスチリルアミン化合物及び／又はアリールアミン化合物が含有されている、＜９＞に記載の有機エレクトロルミネッセンス素子。
＜２２＞前記有機薄膜層が複数の正孔輸送層及び正孔注入層を有し、前記正孔輸送層及び前記正孔注入層のうちの少なくとも１層がアクセプター材料を含有する層である、＜９＞に記載の有機エレクトロルミネッセンス素子。
【発明の効果】
【００２５】
本発明に係る芳香族アミン誘導体を用いることで、高温環境下にさらされても高い発光効率を維持し、駆動電圧が低く、かつ発光寿命が長い有機エレクトロルミネッセンス素子が得られる。
【発明を実施するための形態】
【００２６】
前記一般式（１）におけるＡｒ１は、下記一般式（２）または（２−２）で表される有機基Ａである。Ａｒ２は、有機基Ａまたは下記一般式（３）で表される有機基Ｂである。また、Ａｒ３は、有機基Ａ、有機基Ｂ、または下記一般式（３−２）で表される有機基Ｃである。なお、Ａｒ１〜Ａｒ３のうちの少なくとも１つは有機基Ａである。Ａｒ１〜Ａｒ３のうち二つ以上が有機基Ａである場合は、二つ以上の有機基Ａ同士は同じであっても異なっていてもよい。同様に、Ａｒ１〜Ａｒ３のうち二つが有機基Ｂである場合は、二つの有機基Ｂ同士は同じであっても異なっていてもよい。
【化７】
2010106806.tif 000008
【００２７】
【化８】
2010106806.tif 000009
【００２８】
【化９】
2010106806.tif 000010
【００２９】
一般式（２）におけるＲ１〜Ｒ５はそれぞれ独立に、炭素数１〜１０（好ましくは炭素数１〜５）の直鎖状、分岐状もしくは環状アルキル基であるか、または環形成炭素数６〜１２のアリール基である。
Ｒ１〜Ｒ５が示すアルキル基の具体例には、メチル基、エチル基、イソプロピル基、ｎ-プロピル基、ｓ-ブチル基、ｔ-ブチル基、ペンチル基、ヘキシル基、シクロプロピル基、シクロブチル基、シクロペンチル基、シクロヘキシル基等が含まれる。Ｒ１〜Ｒ５が示すアリール基の具体例には、フェニル基、ナフチル基、ビフェニル基などが含まれる。
【００３０】
Ｒ３〜Ｒ５が互いに結合して飽和環構造を形成していてもよいが、飽和環構造は５員環または６員環の飽和環構造でありうる。
【００３１】
一般式（２）におけるＡｒ４は、置換もしくは無置換の環形成炭素数１０〜１４の縮合環基である。その具体例には、１-ナフチル基、２-ナフチル基、１-フェナントリル基、２-フェナントリル基、３-フェナントリル基、９-フェナントリル基などが含まれる。
【００３２】
一般式（２）におけるａ、ｂおよびｃは、それぞれ０〜２の整数である。ａ、ｂまたはｃが２である場合、Ｒ３同士、Ｒ４同士またはＲ５同士は、互いに結合して、不飽和環構造を形成してもよい。不飽和環は、５員環または６員環などでありうる。
【００３３】
一般式（２−２）におけるＬは、置換または無置換の環形成炭素数６〜１０のアリーレン基である。Ｌが示すアリーレン基の例には、フェニレン基、ナフタレンジイル基などの２価の基が含まれる。
【００３４】
一般式（３）におけるＡｒ５〜Ａｒ７はそれぞれ独立に、置換もしくは無置換の環形成炭素数６〜１４のアリーレン基である。Ａｒ５〜Ａｒ７が示すアリーレン基の例には、フェニレン基、ナフタレンジイル基、ビフェニレン基、フェナントレンジイル基などの２価の基が含まれる。
【００３５】
一般式（３）におけるＲ６〜Ｒ８はそれぞれ独立に、水素原子；炭素数１〜１０の直鎖状、分岐状もしくは環状アルキル基；又は環形成炭素数６〜１２のアリール基である。その具体例としては、前記Ｒ１〜Ｒ５と同様のものが挙げられる。Ｒ６〜Ｒ８が互いに結合して形成する飽和環構造としては、５員環又は６員環の飽和環構造が挙げられる。
【００３６】
一般式（３）におけるｄ、ｅおよびｆは、それぞれ０〜２の整数である。ｄ、ｅまたはｆが２である場合、Ｒ６同士、Ｒ７同士またはＲ８同士は、互いに結合して不飽和環構造を形成してもよい。不飽和環は、５員環または６員環などでありうる。
【００３７】
一般式（３−２）におけるＡｒ８は、置換または無置換の環形成炭素数１０〜１４のアリーレン基である。Ａｒ８が示すアリーレン基の例には、ナフタレンジイル基、フェナントレンジイル基などの２価の基が含まれる。
【００３８】
一般式（３−２）におけるＲ１１は、水素原子；炭素数１〜１０の直鎖状、分岐状もしくは環状アルキル基；または環形成炭素数６〜１２のアリール基である。Ｒ１１が示すアルキル基及びアリール基の具体例としては、それぞれ前記Ｒ１〜Ｒ５と同様のものが挙げられる。また、一般式（３−２）におけるｇは、０〜２の整数である。
【００３９】
一般式（３）で表される有機基Ｂは、好ましくは下記一般式（４）で表される。
【化１０】
2010106806.tif 000011
【００４０】
式（４）におけるＡｒ７は、単結合；置換もしくは無置換の環形成炭素数６〜１４のアリーレン基である。Ｒ６〜Ｒ８はそれぞれ独立に、水素原子；炭素数１〜１０の直鎖状、分岐状もしくは環状アルキル基；または環形成炭素数６〜１２のアリール基である。ｄ、ｅ及びｆはそれぞれ独立に、０〜２の整数である。Ｒ６〜Ｒ８は、互いに結合して飽和環構造を形成してもよい。また、ｄ、ｅまたはｆが２である場合、Ｒ６同士、Ｒ７同士またはＲ８同士は、互いに結合して不飽和環構造を形成してもよい。
【００４１】
さらに、前記一般式（４）で表される有機基Ｂは、好ましくは下記一般式（５）〜（７）のいずれかで表される。
【化１１】
2010106806.tif 000012
【００４２】
一般式（７）におけるＲ９及びＲ１０はそれぞれ独立に、炭素数１〜１０の直鎖状、分岐状もしくは環状アルキル基；または環形成炭素数６〜１２のアリール基である。その具体例としては、前記Ｒ１〜Ｒ５と同様のものが挙げられる。
【００４３】
一般式（１）で表される本発明の芳香族アミン誘導体は、好ましくは、Ａｒ１及びＡｒ２が有機基Ａであり、かつＡｒ３が前記一般式（５）〜（７）のいずれかで表される有機基Ｂであるか；Ａｒ１が有機基Ａであり、かつＡｒ２及びＡｒ３がそれぞれ独立に、前記一般式（５）〜（７）のいずれかで表される有機基Ｂであるか；また、Ａｒ１〜Ａｒ３がそれぞれ独立に有機基Ａである。
【００４４】
一般式（１）で表される本発明の芳香族アミン誘導体は、例えば以下の反応により合成することができる。
【００４５】
まず、中間体Ｘ（ハロゲン化合物）を合成する。中間体Ｘは、一般式（２）で表される有機基Ａ又は一般式（３）で表される有機基Ｂの起源となる。例えば、１-ナフチルボロン酸と４-ヨード-１-ブロモ（９,９-ジメチル）フルオレンとを、触媒〔例えば、テトラキス（トリフェニルフォスフィン）パラジウム（０）〕の存在下、溶媒〔例えば、トルエン〕と塩基〔例えば、炭酸ナトリウム〕を含む水溶液中で、室温〜１５０℃で反応させることにより、中間体Ｘを得る。反応はアルゴンのような不活性ガス雰囲気下で行なうのが好ましい。
【化１２】
2010106806.tif 000013
【００４６】
別途、中間体Ｙ（アミン化合物）を合成する。中間体Ｙは、一般式（３）で表される有機基Ｂ又は一般式（２）で表される有機基Ａの起源となる。ハロゲン化物〔例えば、４−ブロモ−ｐ−テルフェニル〕、アミノ基を生成させる化合物（置換もしくは無置換の環形成炭素数６〜３０のアリール基を生成させる化合物を含んでもよい）〔例えば、ベンズアミド〕を、触媒（ヨウ化銅のような金属ハロゲン化物およびＮ，Ｎ’−ジメチルエチレンジアミンのようなアミン〕、および塩基〔例えば、炭酸カリウム〕の存在下、溶媒〔例えば、キシレン〕中、５０〜２５０℃で反応させる。その後、塩基〔例えば、水酸化カリウム〕と水の存在下、溶媒〔例えば、キシレン〕中、５０〜２５０℃で反応させることにより、中間体Ｙを得る。反応はアルゴンのような不活性ガス雰囲気下で行なうのが好ましい。
【化１３】
2010106806.tif 000014
【００４７】
次に、中間体Ｘと中間体Ｙを、触媒〔例えば、トリス（ジベンジリデンアセトン）ジパラジウム（０）〕および塩基〔例えば、ｔ−ブトキシナトリウム〕の存在下、溶媒〔例えば、脱水トルエン〕中、０〜１５０℃で反応させることにより、本発明の芳香族アミン誘導体を合成することができる。反応はアルゴンのような不活性ガス雰囲気下で行なうのが好ましい。
【００４８】
反応終了後、室温まで冷却し、水を加えて反応生成物を濾過し、濾液をトルエンなどの溶媒で抽出し、無水硫酸マグネシウム等の乾燥剤で乾燥させる。これを減圧下で脱溶媒して濃縮する。得られた粗生成物をカラム精製し、トルエン等の溶媒で再結晶し、それを濾別して乾燥することにより、精製された本発明の芳香族アミン誘導体が得られる。
【００４９】
有機基Ａのハロゲン化物と有機基Ｂのハロゲン化物は、任意の中間体Ｙに導入することが可能である。また、アリール基は１つもしくは２つ導入することが可能であり、さらに任意の組み合わせで導入することが可能である。その導入の結果得られたアミン化合物（中間体Ｙ）と、任意のハロゲン化物（中間体Ｘ）と、前述の手法と同様に反応させることで、目的物を得ることができる。これらの反応順序や組み合わせ方は、反応性や精製の容易さ等を考慮して行うことができる。
【００５０】
以下に一般式（１）によって表される本発明の芳香族アミン誘導体の代表例を例示するが、これらの代表例に限定されるものではない。
【００５１】
【化１４】
2010106806.tif 000015
【００５２】
【化１５】
2010106806.tif 000016
【００５３】
【化１６】
2010106806.tif 000017
【００５４】
【化１７】
2010106806.tif 000018
【００５５】
【化１８】
2010106806.tif 000019
【００５６】
【化１９】
2010106806.tif 000020
【００５７】
【化２０】
2010106806.tif 000021
【００５８】
【化２１】
2010106806.tif 000022
【００５９】
【化２２】
2010106806.tif 000023
【００６０】
【化２３】
2010106806.tif 000024
【００６１】
本発明の前記一般式（１）で表される芳香族アミン誘導体は、有機エレクトロルミネッセンス素子用材料として好ましく用いられる。本発明の有機エレクトロルミネッセンス素子は陰極と陽極間に発光層を含む一層以上の有機薄膜層を有し、該有機薄膜層の少なくとも一層が、前記いずれかの芳香族アミン誘導体を含有する。本発明の有機エレクトロルミネッセンス素子において、好ましくは前記正孔注入層又は正孔輸送層に、前記一般式（１）で表される芳香族アミン誘導体が含有される。
【００６２】
本発明の有機エレクトロルミネッセンス素子の代表的な素子構成として、以下の構成を挙げることができる。これらの中で、通常(8)の構成が好ましく用いられるが、これらに限定されるものではない。
(1)陽極／発光層／陰極
(2)陽極／正孔注入層／発光層／陰極
(3)陽極／発光層／電子注入層／陰極
(4)陽極／正孔注入層／発光層／電子注入層／陰極
(5)陽極／有機半導体層／発光層／陰極
(6)陽極／有機半導体層／電子障壁層／発光層／陰極
(7)陽極／有機半導体層／発光層／付着改善層／陰極
(8)陽極／正孔注入層／正孔輸送層／発光層／電子注入層／陰極
(9)陽極／絶縁層／発光層／絶縁層／陰極
(10)陽極／無機半導体層／絶縁層／発光層／絶縁層／陰極
(11)陽極／有機半導体層／絶縁層／発光層／絶縁層／陰極
(12)陽極／絶縁層／正孔注入層／正孔輸送層／発光層／絶縁層／陰極
(13)陽極／絶縁層／正孔注入層／正孔輸送層／発光層／電子注入層／陰極
【００６３】
＜透光性基板＞
本発明の有機エレクトロルミネッセンス素子は、透光性の基板上に上記各種の層構成を有する複数の層を積層して作製される。ここでいう透光性基板は有機エレクトロルミネッセンス素子を支持する基板であり、４００〜７００ｎｍの可視領域の光の透過率が５０％以上で平滑な基板が好ましい。具体的には、ガラス板、ポリマー板等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等が挙げられる。またポリマー板としては、ポリカーボネート、アクリル、ポリエチレンテレフタレート、ポリエーテルサルファイド、ポリサルホン等を挙げることができる。
【００６４】
＜陽極＞
本発明の有機エレクトロルミネッセンス素子の陽極に使用される導電性材料としては、４ｅＶより大きい仕事関数を有するものが適しており、炭素、アルミニウム、バナジウム、鉄、コバルト、ニッケル、タングステン、銀、金、白金、パラジウム等及びそれらの合金、ＩＴＯ基板、ＮＥＳＡ基板に使用される酸化スズ、酸化インジウム等の酸化金属、さらにはポリチオフェンやポリピロール等の有機導電性樹脂が用いられる。
【００６５】
＜陰極＞
陰極に使用される導電性物質としては、４ｅＶより小さい仕事関数を有するものが適しており、マグネシウム、カルシウム、錫、鉛、チタニウム、イットリウム、リチウム、ルテニウム、マンガン、アルミニウム、フッ化リチウム等及びそれらの合金が用いられるが、これらに限定されるものではない。合金としては、マグネシウム/銀、マグネシウム/インジウム、リチウム/アルミニウム等が代表例として挙げられるが、これらに限定されるものではない。合金の比率は、蒸着源の温度、雰囲気、真空度等により制御され、適切な比率に選択される。陽極及び陰極は、必要があれば二層以上の層構成により形成されていてもよい。
【００６６】
陰極は上記の導電性物質を蒸着やスパッタリング等の方法により薄膜を形成させることにより、作製することができる。
【００６７】
発光層からの発光を、陰極を通して取り出す場合、陰極の発光に対する透過率は１０％より大きくすることが好ましい。また、陰極としてのシート抵抗は数百Ω／□以下が好ましく、膜厚は通常１０ｎｍ〜１μｍ、好ましくは５０〜２００ｎｍである。
【００６８】
＜絶縁層＞
有機エレクトロルミネッセンス素子は、超薄膜に電界を印可するためにリークやショートによる画素欠陥が生じやすい。これを防止するために、一対の電極間に絶縁性の薄膜層を挿入することが好ましい。絶縁層に用いられる材料としては、例えば酸化アルミニウム、弗化リチウム、酸化リチウム、弗化セシウム、酸化セシウム、酸化マグネシウム、弗化マグネシウム、酸化カルシウム、弗化カルシウム、窒化アルミニウム、酸化チタン、酸化珪素、酸化ゲルマニウム、窒化珪素、窒化ホウ素、酸化モリブデン、酸化ルテニウム、酸化バナジウム等が挙げられ、これらの混合物や積層物を用いてもよい。
【００６９】
＜発光層＞
有機エレクトロルミネッセンス素子の発光層は、以下（１）〜（３）の機能をあわせもつ。（１）注入機能：電界印加時に陽極又は正孔注入層から正孔を注入されることができ、陰極又は電子注入層から電子を注入されることができる機能（２）輸送機能：注入した電荷（電子と正孔）を電界の力で移動させる機能（３）発光機能：電子と正孔の再結合の場を提供し、これを発光につなげる機能
【００７０】
発光層は、正孔の注入されやすさと、電子の注入されやすさに違いがあってもよく、また正孔と電子の移動度で表される輸送能に大小があってもよい。いずれにしても、どちらか一方の電荷を移動することができることが好ましい。
【００７１】
前記複数の層には、必要に応じて、本発明の芳香族アミン誘導体に加えてさらなる公知の発光材料、ドーピング材料、正孔注入材料や電子注入材料を使用することもできる。有機エレクトロルミネッセンス素子は、前記有機薄膜層を複数層構造にすることにより、クエンチングによる輝度や寿命の低下を防ぐことができる。必要があれば、発光材料、ドーピング材料、正孔注入材料や電子注入材料を組み合わせて使用することができる。また、ドーピング材料により、発光輝度や発光効率の向上、赤色や青色の発光を得ることもできる。
【００７２】
本発明の有機エレクトロルミネッセンス素子の発光層には、発光層のドーピング材料としてスチリルアミン化合物およびアリールアミン化合物の一方または両方が含まれていてもよい。上記ドーピング材料用いて発光層を形成することにより、発光効率の高い、色純度に優れた有機エレクトロルミネッセンス素子を作製することが可能になる。
【００７３】
本発明の芳香族アミン誘導体と共に発光層に使用できるホスト材料又はドーピング材料としては、例えば、ナフタレン、フェナントレン、ルブレン、アントラセン、テトラセン、ピレン、ペリレン、クリセン、デカシクレン、コロネン、テトラフェニルシクロペンタジエン、ペンタフェニルシクロペンタジエン、フルオレン、スピロフルオレン、９,１０-ジフェニルアントラセン、９,１０-ビス（フェニルエチニル) アントラセン、１,４-ビス（９'-エチニルアントラセニル)ベンゼン等の縮合多環芳香族化合物及びそれらの誘導体、トリス（８-キノリノラート)アルミニウム、ビス-（２-メチル-８-キノリノラート)-４-（フェニルフェノリナート)アルミニウム等の有機金属錯体、トリアリールアミン誘導体、スチリルアミン誘導体、スチルベン誘導体、クマリン誘導体、ピラン誘導体、オキサゾン誘導体、ベンゾチアゾール誘導体、ベンゾオキサゾール誘導体、ベンゾイミダゾール誘導体、ピラジン誘導体、ケイ皮酸エステル誘導体、ジケトピロロピロール誘導体、アクリドン誘導体、キナクリドン誘導体等が挙げられるが、これらに限定されるものではない。
【００７４】
また、発光層、正孔注入層および電子注入層は、それぞれ二層以上の層構成により形成されてもよい。その際には、正孔注入層の場合、電極から正孔を注入する層を「正孔注入層」、正孔注入層から正孔を受け取り発光層まで正孔を輸送する層を「正孔輸送層」と称する。同様に、電子注入層の場合、電極から電子を注入する層を「電子注入層」、電子注入層から電子を受け取り発光層まで電子を輸送する層を「電子輸送層」と称する。これらの各層は、材料のエネルギー準位、耐熱性、有機層又は金属電極との密着性等の各要因により選択されて使用される。
【００７５】
＜正孔注入層および正孔輸送層＞
正孔注入層および正孔輸送層は、発光層への正孔注入を助け、発光領域まで輸送する層であって、正孔移動度が大きく、イオン化エネルギーが通常５．６ｅＶ以下と小さい。このような正孔注入層や正孔輸送層を形成する、または含有される正孔注入材料や正孔輸送材料としては、より低い電界強度で正孔を発光層に輸送する材料が好ましく、さらに正孔の移動度が、例えば１０４〜１０６Ｖ／ｃｍの電界印加時に、少なくとも１０−４ｃｍ２／Ｖｓとなる材料であれば好ましい。
【００７６】
本発明の芳香族アミン誘導体は、特に正孔注入層及び／又は正孔輸送層として好ましく用いられるが、正孔輸送層のみに用いてもよいし、正孔注入層のみに用いてもよい。また、本発明の芳香族アミン誘導体単独で正孔注入層及び／又は正孔輸送層を形成してもよく、他の材料と混合して用いてもよい。
【００７７】
本発明の芳香族アミン誘導体を正孔輸送層と正孔注入層の双方に用いる場合、正孔輸送層に用いる芳香族アミン誘導体と正孔注入層に用いる本発明の芳香族アミン誘導体は同じであっても異なっていてもよい。
【００７８】
正孔輸送層に用いる芳香族アミン誘導体としては、前記一般式（１）のＡｒ１が有機基Ａであり、かつＡｒ２及びＡｒ３がそれぞれ独立に、前記一般式（５）または（６）で表される有機基Ｂである芳香族アミン誘導体が、そのイオン化エネルギー値が、前述の発光層に用いられるホスト材料のイオン化エネルギー値に近く、正孔輸送層から発光層への正孔注入が促進されるために、より好ましい。
【００７９】
正孔注入層に用いる芳香族アミン誘導体としては、前記一般式（１）のＡｒ１〜Ａｒ３がそれぞれ独立に有機基Ａである芳香族アミン誘導体が、そのイオン化エネルギー値が、陽極のイオン化エネルギー値に近く、陽極から正孔注入層への正孔注入が促進されるために、より好ましい。
【００８０】
前記一般式（１）のＡｒ１及びＡｒ２がそれぞれ独立に、有機基Ａであり、かつＡｒ３が、前記一般式（５）または（６）で表される有機基Ｂである芳香族アミン誘導体は、そのイオン化エネルギー値が、陽極及びホスト材料それぞれのイオン化エネルギー値の中間的な値を取るために、正孔注入層と正孔輸送層のいずれに用いても好ましい。
【００８１】
なお、本発明の有機エレクトロルミネッセンス素子は、その有機薄膜層が正孔輸送層及び正孔注入層を有するものであり、一般式（１）中のＡｒ１とＡｒ２がいずれも有機基Ａであるとともに、Ａｒ３が一般式（５）〜（７）のいずれかで表される有機基Ｂである芳香族アミン誘導体が、正孔輸送層と正孔注入層のそれぞれに含有されていることが、正孔注入層と正孔輸送層のイオン化エネルギー値が近く、正孔注入障壁が低減されるために好ましい。
【００８２】
また、本発明の有機エレクトロルミネッセンス素子は、一般式（１）中のＡｒ１とＡｒ２がいずれも有機基Ａであるとともに、Ａｒ３が一般式（５）〜（７）のいずれかで表される有機基Ｂである芳香族アミン誘導体が正孔輸送層に含有されており、かつ、Ａｒ１〜Ａｒ３がそれぞれ独立に有機基Ａである芳香族アミン誘導体が正孔注入層に含有されていることが、正孔注入層と正孔輸送層が積層構造を形成することにより、正孔が陽極から発光層へ段階的に注入され、正孔注入障壁が低減するために好ましい。
【００８３】
更に、本発明の有機エレクトロルミネッセンス素子は、一般式（１）中のＡｒ１が有機基Ａであるとともに、Ａｒ２とＡｒ３がいずれも一般式（５）〜（７）のいずれかで表される有機基Ｂである芳香族アミン誘導体が正孔輸送層に含有されており、かつ、Ａｒ１とＡｒ２がいずれも有機基Ａであるとともに、Ａｒ３が一般式（５）〜（７）のいずれかで表される有機基Ｂである芳香族アミン誘導体が正孔注入層に含有されていることが、正孔注入層と正孔輸送層が積層構造を形成することにより、正孔が陽極から発光層へ段階的に注入され、正孔注入障壁が低減するために好ましい。
【００８４】
また、本発明の有機エレクトロルミネッセンス素子は、一般式（１）中のＡｒ１が有機基Ａであるとともに、Ａｒ２とＡｒ３がいずれも一般式（５）〜（７）のいずれかで表される有機基Ｂである芳香族アミン誘導体が正孔輸送層に含有されており、かつ、Ａｒ１〜Ａｒ３がそれぞれ独立に有機基Ａである芳香族アミン誘導体が正孔注入層に含有されていることが、正孔注入層と正孔輸送層が積層構造を形成することにより、正孔が陽極から発光層へ段階的に注入され、正孔注入障壁が低減するために好ましい。
【００８５】
本発明の芳香族アミン誘導体と組み合わせて、または混合して正孔注入・輸送層を形成する他の材料としては、前記の好ましい性質を有するものであれば特に制限はない。従来、光伝導材料において正孔の電荷輸送材料として慣用されているものや、有機エレクトロルミネッセンス素子の正孔注入・輸送層に使用される公知のものの中から任意のものを選択して用いることができる。本明細書において、正孔輸送能を有し、正孔輸送帯域に用いることが可能な材料を「正孔輸送材料」と称する。また、本明細書において、正孔注入能を有し、正孔注入帯域に用いることが可能な材料を「正孔注入材料」と称する。
【００８６】
本発明の芳香族アミン誘導体以外の、正孔注入層及び正孔輸送層材料の具体例としては、例えば、フタロシアニン誘導体、ナフタロシアニン誘導体、ポルフィリン誘導体、オキサゾール誘導体、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、ポリシラン系、アニリン系共重合体、導電性高分子オリゴマー（特にチオフェンオリゴマー）等を挙げることができ；好ましくはポルフィリン化合物、芳香族第三級アミン化合物及びスチリルアミン化合物であり；特に好ましくは芳香族第三級アミン化合物である。
【００８７】
また、本発明の芳香族アミン誘導体以外の、正孔注入層及び正孔輸送層材料は、例えば、４,４'-ビス（Ｎ-（１-ナフチル）-Ｎ-フェニルアミノ）ビフェニル（以下ＮＰＤと略記する）、またはトリフェニルアミンユニットが３つスターバースト型に連結された４,４',４"-トリス（Ｎ-（３-メチルフェニル）-Ｎ-フェニルアミノ）トリフェニルアミン（以下ＭＴＤＡＴＡと略記する）などをの、２個の縮合芳香族環を分子内に有する化合物でありうる。
【００８８】
さらに、本発明の芳香族アミン誘導体以外の、正孔注入層及び正孔輸送層材料は、下記式で表される含窒素複素環誘導体であってもよい。
【化２４】
2010106806.tif 000025
【００８９】
上記式中、Ｒ１２１〜Ｒ１２６は、それぞれ置換又は無置換のアルキル基、置換又は無置換のアリール基、置換又は無置換のアラルキル基、置換又は無置換の複素環基のいずれかを示す。Ｒ１２１〜Ｒ１２６は、互いに同じであっても異なっていてもよい。また、Ｒ１２１とＲ１２２、Ｒ１２３とＲ１２４、Ｒ１２５とＲ１２６、Ｒ１２１とＲ１２６、Ｒ１２２とＲ１２３、Ｒ１２４とＲ１２５が結合して縮合環を形成していてもよい。
【００９０】
さらに、下記式の化合物も用いることができる。
【化２５】
2010106806.tif 000026
【００９１】
上記式中、Ｒ１３１〜Ｒ１３６は任意の置換基であり、好ましくはシアノ基、ニトロ基、スルホニル基、カルボニル基、トリフルオロメチル基、ハロゲン等の電子吸引基である。
【００９２】
これらの材料に代表されるように、アクセプター材料を正孔注入材料又は正孔輸送材料として用いてもよい。これらの具体例は上述した通りである。
【００９３】
本発明の有機エレクトロルミネッセンス素子において使用できる正孔注入材料の中で、さらに効果的な正孔注入材料は、芳香族三級アミン誘導体及びフタロシアニン誘導体である。
【００９４】
芳香族三級アミン誘導体としては、例えば、トリフェニルアミン、トリトリルアミン、トリルジフェニルアミン、Ｎ,Ｎ'-ジフェニル-Ｎ,Ｎ'-（３-メチルフェニル）-１,１'-ビフェニル-４,４'-ジアミン、Ｎ,Ｎ,Ｎ',Ｎ'-（４-メチルフェニル）-１,１'-フェニル-４,４'-ジアミン、Ｎ,Ｎ,Ｎ',Ｎ'-（４-メチルフェニル）-１,１'-ビフェニル-４,４'-ジアミン、Ｎ,Ｎ'-ジフェニル-Ｎ,Ｎ'-ジナフチル-１,１'-ビフェニル-４,４'-ジアミン、Ｎ,Ｎ'-（メチルフェニル）-Ｎ,Ｎ'-（４-ｎ-ブチルフェニル）-フェナントレン-９,１０-ジアミン、Ｎ,Ｎ-ビス（４-ジ-４-トリルアミノフェニル）-４-フェニル-シクロヘキサン等、又はこれらの芳香族三級アミン骨格を有したオリゴマーもしくはポリマーであるが、これらに限定されるものではない。
【００９５】
フタロシアニン（Ｐｃ）誘導体としては、例えば、Ｈ２Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ２ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ等のフタロシアニン誘導体及びナフタロシアニン誘導体があるが、これらに限定されるものではない。また、本発明の有機エレクトロルミネッセンス素子は、発光層と陽極との間に、これらの芳香族三級アミン誘導体及び/又はフタロシアニン誘導体を含有する層、例えば、前記正孔輸送層又は正孔注入層を形成してなると好ましい。
【００９６】
＜電子注入・輸送層＞
次に、電子注入層・輸送層について述べる。電子注入層・輸送層は、発光層への電子の注入を助け、発光領域まで輸送する層であって、電子移動度が大きい。この電子注入層の中で特に陰極との付着がよい材料からなる層を、付着改善層として設けてもよい。
【００９７】
また、有機エレクトロルミネッセンス素子は発光した光が電極（この場合は陰極）により反射するため、直接陽極から取り出される発光と、電極による反射を経由して取り出される発光とが干渉することが知られている。この干渉効果を効率的に利用するため、電子輸送層は数ｎｍ〜数μｍの膜厚で適宜選ばれるが、特に膜厚が厚いとき、電圧上昇を避けるために、１０４〜１０６Ｖ／ｃｍの電界印加時に電子輸送層の電子移動度が１０−５ｃｍ２／Ｖｓ以上であることが好ましい。
【００９８】
電子注入層に用いられる材料としては、具体的には、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等とそれらの誘導体が挙げられるが、これらに限定されるものではない。また、正孔注入材料に電子受容物質を、電子注入材料に電子供与性物質を添加することにより増感させることもできる。
【００９９】
本発明の有機エレクトロルミネッセンス素子において、さらに効果的な電子注入材料は、金属錯体化合物及び含窒素五員環誘導体である。金属錯体化合物としては、例えば、８-ヒドロキシキノリナートリチウム、ビス（８-ヒドロキシキノリナート）亜鉛、ビス（８-ヒドロキシキノリナート）銅、ビス（８-ヒドロキシキノリナート）マンガン、トリス（８-ヒドロキシキノリナート）アルミニウム、トリス（２-メチル-８-ヒドロキシキノリナート）アルミニウム、トリス（８-ヒドロキシキノリナート）ガリウム、ビス（１０-ヒドロキシベンゾ［ｈ］キノリナート）ベリリウム、ビス（１０-ヒドロキシベンゾ［ｈ］キノリナート）亜鉛、ビス（２-メチル-８-キノリナート）クロロガリウム、ビス（２-メチル-８-キノリナート）（ｏ-クレゾラート）ガリウム、ビス（２-メチル-８-キノリナート）（１-ナフトラート）アルミニウム、ビス（２-メチル-８-キノリナート）（２-ナフトラート）ガリウム等が挙げられるが、これらに限定されるものではない。
【０１００】
電子注入材料としての含窒素五員誘導体としては、例えば、オキサゾール、チアゾール、オキサジアゾール、チアジアゾール、トリアゾール誘導体が好ましい。具体的には、２,５-ビス（１-フェニル）-１,３,４-オキサゾール、ジメチルＰＯＰＯＰ、２,５-ビス（１-フェニル）-１,３,４-チアゾール、２,５-ビス（１-フェニル）-１,３,４-オキサジアゾール、２-（４'-ｔｅｒｔ-ブチルフェニル）-５-（４”-ビフェニル)-１,３,４-オキサジアゾール、２,５-ビス（１-ナフチル）-１,３,４-オキサジアゾール、１,４-ビス［２-（５-フェニルオキサジアゾリル)］ベンゼン、１,４-ビス［２-（５-フェニルオキサジアゾリル)-４-ｔｅｒｔ-ブチルベンゼン］、２-（４'-ｔｅｒｔ-ブチルフェニル）-５-（４”-ビフェニル)-１,３,４-チアジアゾール、２,５-ビス（１-ナフチル）-１,３,４-チアジアゾール、１,４-ビス［２-（５-フェニルチアジアゾリル)］ベンゼン、２-（４'-ｔｅｒｔ-ブチルフェニル）-５-（４”-ビフェニル)-１,３,４-トリアゾール、２,５-ビス（１-ナフチル）-１,３,４-トリアゾール、１,４-ビス［２-（５-フェニルトリアゾリル)］ベンゼン等が挙げられるが、これらに限定されるものではない。
【０１０１】
本発明の有機エレクトロルミネッセンス素子においては、発光層中に、前記一般式(１)で表される芳香族アミン誘導体の他に、発光材料、ドーピング材料、正孔注入材料及び電子注入材料の少なくとも１種が同一層に含有されてもよい。また、本発明により得られた有機エレクトロルミネッセンス素子の、温度、湿度、雰囲気等に対する安定性の向上のために、素子の表面に保護層を設けたり、シリコンオイル、樹脂等により素子全体を保護することも可能である。
【０１０２】
本発明の有機エレクトロルミネッセンス素子を効率良く発光させるためには、少なくとも一方の面は素子の発光波長領域において充分に透明にすることが好ましい。また、基板も透明であることが望ましい。透明電極は、上記の導電性材料を使用して、蒸着やスパッタリング等の方法で所定の透光性が確保するように設定する。発光面の電極は、光透過率を１０％以上にすることが好ましい。基板は、機械的、熱的強度を有し、透明性を有するものであれば限定されるものではないが、ガラス基板及び透明性樹脂フィルムがある。透明性樹脂フィルムとしては、ポリエチレン、エチレン−酢酸ビニル共重合体、エチレン−ビニルアルコール共重合体、ポリプロピレン、ポリスチレン、ポリメチルメタアクリレート、ポリ塩化ビニル、ポリビニルアルコール、ポリビニルブチラール、ナイロン、ポリエーテルエーテルケトン、ポリサルホン、ポリエーテルサルホン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド、ポリエステル、ポリカーボネート、ポリウレタン、ポリイミド、ポリエーテルイミド、ポリイミド、ポリプロピレン等が挙げられる。
【０１０３】
本発明の有機エレクトロルミネッセンス素子の各層の形成は、真空蒸着、スパッタリング、プラズマ、イオンプレーティング等の乾式成膜法やスピンコーティング、ディッピング、フローコーティング等の湿式成膜法のいずれの方法を適用することができる。膜厚は特に限定されるものではないが、適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は５ｎｍ〜１０μｍの範囲が適しているが、１０ｎｍ〜０．２μｍの範囲がさらに好ましい。
【０１０４】
湿式成膜法の場合、各層を形成する材料を、エタノール、クロロホルム、テトラヒドロフラン、ジオキサン等の適切な溶媒に溶解又は分散させて薄膜を形成するが、その溶媒はいずれであってもよい。このような湿式成膜法に適した溶液として、有機ＥＬ材料として本発明の芳香族アミン誘導体と溶媒とを含有する有機ＥＬ材料含有溶液を用いることができる。また、いずれの有機薄膜層においても、成膜性向上、膜のピンホール防止等のため適切な樹脂や添加剤を使用してもよい。使用可能な樹脂としては、ポリスチレン、ポリカーボネート、ポリアリレート、ポリエステル、ポリアミド、ポリウレタン、ポリサルホン、ポリメチルメタクリレート、ポリメチルアクリレート、セルロース等の絶縁性樹脂及びそれらの共重合体、ポリ−Ｎ−ビニルカルバゾール、ポリシラン等の光導電性樹脂、ポリチオフェン、ポリピロール等の導電性樹脂を挙げられる。また、添加剤としては、酸化防止剤、紫外線吸収剤、可塑剤等を挙げられる。
【０１０５】
＜有機エレクトロルミネッセンス素子の製造方法＞
以上例示した各種材料及び層形成方法により陽極、発光層、必要に応じて正孔注入・輸送層、及び必要に応じて電子注入・輸送層を形成し、さらに陰極を形成することにより有機エレクトロルミネッセンス素子を作製することができる。また陰極から陽極へ、前記と逆の順序で有機エレクトロルミネッセンス素子を作製することもできる。
【０１０６】
以下、透光性基板上に陽極／正孔注入層／発光層／電子注入層／陰極が順次設けられた構成の有機エレクトロルミネッセンス素子の作製例を記載する。まず、適当な透光性基板上に陽極材料からなる薄膜を１μｍ以下（好ましくは１０〜２００ｎｍの範囲）の膜厚になるように蒸着やスパッタリング等の方法により形成して陽極を作製する。次に、この陽極上に正孔注入層を設ける。正孔注入層の形成は、前述したように真空蒸着法、スピンコート法、キャスト法、ＬＢ法等の方法により行うことができるが、均質な膜が得られやすく、かつピンホールが発生しにくい等の点から真空蒸着法により形成することが好ましい。真空蒸着法により正孔注入層を形成する場合、その蒸着条件は使用する化合物（正孔注入層の材料）、目的とする正孔注入層の結晶構造や再結合構造等により異なるが、一般に蒸着源温度５０〜４５０℃、真空度１０−７〜１０−３Ｔｏｒｒ、蒸着速度０．０１〜５０ｎｍ／秒、基板温度−５０〜３００℃、膜厚５ｎｍ〜５μｍの範囲で適宜選択することが好ましい。
【０１０７】
なお、発光層、電子注入層、及び陰極は、任意の方法で形成すればよく、特に限定されない。形成方法の例には、真空蒸着法、イオン化蒸着法、溶液塗布法（例えば、スピンコート法、キャスト法、デイップコート法、バーコート法、ロールコート法、ラングミュア・ブロジェット法、インクジェット法）などが含まれる。
【０１０８】
本発明の有機エレクトロルミネッセンス素子は、壁掛けテレビのフラットパネルディスプレイ等の平面発光体、複写機、プリンター、液晶ディスプレイのバックライト又は計器類等の光源、表示板、標識灯等に利用できる。また、本発明の材料は、有機エレクトロルミネッセンス素子だけでなく、電子写真感光体、光電変換素子、太陽電池、イメージセンサー等の分野においても使用できる。
【実施例】
【０１０９】
以下、本発明を合成例及び実施例に基づいてさらに詳細に説明する。
合成例１〜１４で製造する中間体１〜１４の構造式は下記の通りである。【０１１０】
【化２６】
2010106806.tif 000027
【０１１１】
合成例１（中間体１の合成）
アルゴン気流下、１０００ｍＬの三つ口フラスコに４-ブロモビフェニルを４７ｇ、ヨウ素を２３ｇ、過ヨウ素酸２水和物を９．４ｇ、水を４２ｍＬ、酢酸を３６０ｍＬ、硫酸を１１ｍＬ入れ、６５℃で３０分撹拌後、９０℃で６時間反応した。反応物を氷水に注入し、ろ過した。水で洗浄後、メタノールで洗浄することにより６７ｇの白色粉末を得た。ＦＤ−ＭＳの分析により、Ｃ１２Ｈ８ＢｒＩ＝３５９に対し、ｍ／ｚ＝３５８と３６０の主ピークが得られ、中間体１と同定した。【０１１２】
合成例２（中間体２の合成）
合成例１において４-ブロモビフェニルの代わりに２-ブロモ-９,９-ジメチルフルオレンを用いる以外は同様に反応を行ったところ、６１ｇの白色粉末を得た。ＦＤ−ＭＳの分析により、Ｃ１５Ｈ１２ＢｒＩ＝３９９に対し、ｍ／ｚ＝３９８と４００の主ピークが得られ、中間体２と同定した。【０１１３】
合成例３（中間体３の合成）
ｍ-ターフェニル２５０ｇ（アルドリッチ社製）と、ヨウ化水素酸・二水和物５０ｇと、ヨウ素７５ｇと、酢酸７５０ｍｌと、濃硫酸２５ｍｌを三口フラスコにいれ、７０℃で３時間反応した。反応後、メタノール５Ｌに注入し、その後１時間撹拌した。これを濾取し、得られた結晶をカラムクロマトグラフィーを用いて精製し、アセトニトリルで再結晶し、白色粉末を６４ｇ得た。ＦＤ−ＭＳの分析により、中間体３と同定した。【０１１４】
合成例４（中間体４の合成）
アルゴン雰囲気下、中間体２を３９．９ｇ（１００ｍｍｏｌ）、フェニルボロン酸１２．４ｇ（１０５ｍｍｏｌ）、テトラキス（トリフェニルフォスフィン）パラジウム（０）２．３１ｇ（２．００ｍｍｏｌ）にトルエン３００ｍＬ、２Ｍ炭酸ナトリウム水溶液１５０ｍＬを加え、１０時間加熱還流した。
反応終了後、直ちにろ過した後、水層を除去した。有機層を硫酸ナトリウムで乾燥させた後、濃縮した。残渣をシリカゲルカラムクロマトグラフィで精製し、白色結晶２８．３ｇを得た（収率８１％）。ＦＤ−ＭＳの分析により、中間体４と同定した。【０１１５】
合成例５（中間体５の合成）
合成例４において、フェニルボロン酸の代わりに２-ナフチルボロン酸を用いた以外は同様に反応を行ったところ、３０．２ｇの白色粉末を得た。ＦＤ−ＭＳの分析により、中間体５と同定した。【０１１６】
合成例６（中間体６の合成）
合成例４において、フェニルボロン酸の代わりに１-ナフチルボロン酸を用いた以外は同様に反応を行ったところ、３２．１ｇの白色粉末を得た。ＦＤ−ＭＳの分析により、中間体６と同定した。【０１１７】
合成例７（中間体７の合成）
合成例４において、フェニルボロン酸の代わりに９-フェナントレニルボロン酸を用いた以外は同様に反応を行ったところ、３４．７ｇの白色粉末を得た。ＦＤ−ＭＳの分析により、中間体７と同定した。【０１１８】
合成例８（中間体８の合成）
アルゴン気流下、４-ブロモ-ｐ-ターフェニルを３０．７ｇ、４-アミノ-ｐ-ターフェニルを２４．３ｇ、ｔ-ブトキシナトリウム１３．０ｇ（広島和光社製）、トリス（ジベンジリデンアセトン）ジパラジウム（０）４６０ｍｇ  （アルドリッチ社製）、トリ-ｔ-ブチルホスフィン２１０ｍｇ及び脱水トルエン５００ｍＬ  を入れ、８０℃にて８時間反応した。冷却後、水２．５リットルを加え、混合物をセライト濾過し、濾液をトルエンで抽出し、無水硫酸マグネシウムで乾燥させた。これを減圧下で濃縮し、得られた粗生成物をカラム精製し、トルエンで再結晶し、それを濾取した後、乾燥したところ、２８．７ｇの淡黄色粉末を得た。ＦＤ−ＭＳの分析により、中間体８と同定した。【０１１９】
合成例９（中間体９の合成）
合成例８において、４−ブロモ−ｐ−ターフェニルの代わりに中間体３を用いた以外は同様に反応を行ったところ、３０．７ｇの白色粉末を得た。ＦＤ−ＭＳの分析により、中間体９と同定した。【０１２０】
合成例１０（中間体１０の合成）
合成例８において、４-ブロモ-ｐ-ターフェニルの代わりに４-ブロモビフェニルを用いた以外は同様に反応を行ったところ、２５．３ｇの白色粉末を得た。ＦＤ−ＭＳの分析により、中間体１０と同定した。【０１２１】
合成例１１（中間体１１の合成）
合成例８において、４-ブロモ-ｐ-ターフェニルの代わりに１-ブロモナフタレンを用いた以外は同様に反応を行ったところ、２３．５ｇの白色粉末を得た。ＦＤ−ＭＳの分析により、中間体１１と同定した。【０１２２】
合成例１２（中間体１２の合成）
アルゴン気流下、１０００ｍｌの三つ口フラスコにベンズアミド（東京化成社製）２２．８ｇ、中間体６を８３．８ｇ、ヨウ化銅（Ｉ）（和光純薬社製）６．６ｇ、Ｎ，Ｎ’−ジメチルエチレンジアミン（アルドリッチ社製）６．１ｇ、炭酸カリウム（和光純薬社製）５２．８ｇ及びキシレン４８０ｍｌ  を入れ、１３０℃にて３６時間反応した。冷却後、ろ過しトルエンで洗浄した。さらに水とメタノールで洗浄した後、乾燥したところ、９２ｇの淡黄色粉末を得た。【０１２３】
三つ口フラスコに上記粉末２５．０ｇ、水酸化カリウム（和光純薬社製）２４．８ｇ、イオン交換水２１ｍｌ、キシレン（和光純薬社製）２８ｍｌ、ＥｔＯＨ（和光純薬社製）１５ｍｌを入れ、３６時間還流した。反応終了後、トルエンで抽出し、硫酸マグネシウムで乾燥した。これを減圧下で濃縮し、得られた粗生成物をカラム精製した。トルエンで再結晶し、それを濾取した後、乾燥したところ、１１．２ｇの白色粉末として中間体１２を得た。【０１２４】
合成例１３（中間体１３の合成）
合成例１２において、中間体６の代わりに中間体５を用いた以外は同様に反応を行ったところ、１０．８ｇの白色粉末を得た。ＦＤ−ＭＳの分析により、中間体１３と同定した。【０１２５】
合成例１４（中間体１４の合成）
合成例１２において、中間体６の代わりに中間体４を用いた以外は同様に反応を行ったところ、９．２ｇの白色粉末を得た。ＦＤ−ＭＳの分析により、中間体１４と同定した。【０１２６】
合成実施例１〜１２で製造する本発明の芳香族アミン誘導体である化合物ＨＴ１〜ＨＴ１２の構造式は下記の通りである。【０１２７】
【化２７】
2010106806.tif 000028
【０１２８】
【化２８】
2010106806.tif 000029
【０１２９】
合成実施例１（化合物ＨＴ１の合成）
アルゴン気流下、中間体５を８．０ｇ、中間体８を９．４ｇ、ｔ−ブトキシナトリウム２．６ｇ（広島和光社製）、トリス（ジベンジリデンアセトン）ジパラジウム（０）９２ｍｇ（アルドリッチ社製）、トリ−ｔ−ブチルホスフィン４２ｍｇ及び脱水トルエン１００ｍＬを入れ、８０℃にて８時間反応した。冷却後、水５００ｍＬを加え、混合物をセライト濾過し、濾液をトルエンで抽出し、無水硫酸マグネシウムで乾燥させた。これを減圧下で濃縮し、得られた粗生成物をカラム精製し、トルエンで再結晶し、それを濾取した後、乾燥したところ、８．６ｇの淡黄色粉末を得た。ＦＤ−ＭＳ（フィールドディソープションマススペクトル）の分析により、化合物ＨＴ１と同定した。【０１３０】
合成実施例２（化合物ＨＴ２の合成）
合成実施例１において、中間体５の代わりに中間体６を用いた以外は同様に反応を行ったところ、９．１ｇの淡黄色粉末を得た。ＦＤ−ＭＳの分析により、化合物ＨＴ２と同定した。【０１３１】
合成実施例３（化合物ＨＴ３の合成）
合成実施例１において、中間体５の代わりに中間体７を用いた以外は同様に反応を行ったところ、８．２ｇの淡黄色粉末を得た。ＦＤ−ＭＳの分析により、化合物ＨＴ３と同定した。【０１３２】
合成実施例４（化合物ＨＴ４の合成）
合成実施例１において、中間体８の代わりに中間体１４を用いた以外は同様に反応を行ったところ、１０．１ｇの淡黄色粉末を得た。ＦＤ−ＭＳの分析により、化合物ＨＴ４と同定した。【０１３３】
合成実施例５（化合物ＨＴ５の合成）
合成実施例１において、中間体８の代わりに中間体９を用いた以外は同様に反応を行ったところ、９．８ｇの淡黄色粉末を得た。ＦＤ−ＭＳの分析により、化合物ＨＴ５と同定した。【０１３４】
合成実施例６（化合物ＨＴ６の合成）
合成実施例１において、中間体５の代わりに４-ブロモ-ｐ-ターフェニルを、中間体８の代わりに中間体１３を用いた以外は同様に反応を行ったところ、１０．４ｇの淡黄色粉末を得た。ＦＤ−ＭＳの分析により、化合物ＨＴ６と同定した。【０１３５】
合成実施例７（化合物ＨＴ７の合成）
合成実施例１において、中間体８の代わりに中間体１０を用いた以外は同様に反応を行ったところ、７．６ｇの淡黄色粉末を得た。ＦＤ−ＭＳの分析により、化合物ＨＴ７と同定した。【０１３６】
合成実施例８（化合物ＨＴ８の合成）
合成実施例１において、中間体８の代わりに中間体１３を用いた以外は同様に反応を行ったところ、１２．１ｇの淡黄色粉末を得た。ＦＤ−ＭＳの分析により、化合物ＨＴ８と同定した。【０１３７】
合成実施例９（化合物ＨＴ９の合成）
合成実施例１において、中間体８の代わりに中間体１１を用いた以外は同様に反応を行ったところ、７．４ｇの淡黄色粉末を得た。ＦＤ−ＭＳの分析により、化合物ＨＴ９と同定した。【０１３８】
合成実施例１０（化合物ＨＴ１０の合成）
合成実施例１において、中間体５の代わりに１-ブロモナフタレンを、中間体８の代わりに中間体１３を用いた以外は同様に反応を行ったところ、９．４ｇの淡黄色粉末を得た。ＦＤ−ＭＳの分析により、化合物ＨＴ１０と同定した。【０１３９】
合成実施例１１（化合物ＨＴ１１の合成）
合成実施例１において、中間体８の代わりにビス（４-ビフェニリル）アミンを用いた以外は同様に反応を行ったところ、８．７ｇの淡黄色粉末を得た。ＦＤ−ＭＳの分析により、化合物ＨＴ１１と同定した。【０１４０】
合成実施例１２（化合物ＨＴ１２の合成）
合成実施例１１において、中間体５の代わりに２-ブロモ-９,９-ジメチル-７-［４（２−ナフチル）フェニル］フルオレンを用いた以外は同様に反応を行ったところ、７．５ｇの淡黄色粉末を得た。ＦＤ−ＭＳの分析により、化合物ＨＴ１２と同定した。【０１４１】
実施例１−１（有機エレクトロルミネッセンス素子の製造）
２５ｍｍ×７５ｍｍ×１．１ｍｍ厚のＩＴＯ透明電極付きガラス基板（ジオマティック社製）を、イソプロピルアルコール中で超音波洗浄を５分間行なった後、ＵＶオゾン洗浄を３０分間行なった。【０１４２】
洗浄後の透明電極ライン付きガラス基板を真空蒸着装置の基板ホルダーに装着した。まず、透明電極ラインが形成されている側の面上に、前記透明電極を覆うようにして膜厚８０ｎｍの上記化合物ＨＴ１膜を成膜した。ＨＴ１膜は、正孔注入層および正孔輸送層として機能する。【０１４３】
さらに膜厚４０ｎｍの下記化合物ＥＭ１を蒸着し成膜した。同時に発光分子として、下記のスチリル基を有するアミン化合物Ｄ１を、ＥＭ１とＤ１の重量比が４０：２になるように蒸着した。この膜は発光層として機能する。【０１４４】
発光層として機能する膜上に、膜厚１０ｎｍの下記Ａｌｑ膜を成膜した。この膜は電子注入層として機能する。この後、還元性ドーパントであるＬｉ（Ｌｉ源：サエスゲッター社製）とＡｌｑを二元蒸着させ、電子注入層（陰極）としてＡｌｑ：Ｌｉ膜（膜厚１０ｎｍ）を形成した。このＡｌｑ：Ｌｉ膜上に金属Ａｌを蒸着させ金属陰極を形成し有機エレクトロルミネッセンス素子を形成した。【０１４５】
また、得られた有機エレクトロルミネッセンス素子を１０５℃で８ｈ保存した後、発光効率を測定し、発光色を観察した。発光効率はミノルタ製ＣＳ１０００を用いて輝度を測定し、１０ｍＡ／ｃｍ２における発光効率を算出した。さらに、初期輝度５０００ｃｄ／ｍ２、室温、ＤＣ定電流駆動での発光の半減寿命を測定した結果を表１に示す。【０１４６】
【化２９】
2010106806.tif 000030
【０１４７】
実施例１−２〜１−１２（有機エレクトロルミネッセンス素子の製造）
実施例１−１において、正孔輸送材料として化合物ＨＴ１の代わりに表１記載の化合物を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表１に示す。【０１４８】
比較例１−１〜１−３
実施例１−１において、正孔輸送材料として、化合物ＨＴ１の代わりに比較化合物１〜３を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表１に示す。【０１４９】
【化３０】
2010106806.tif 000031
【０１５０】
実施例１−１３（有機エレクトロルミネッセンス素子の製造）
実施例１−１において、スチリル基を有するアミン化合物Ｄ１の代わりに下記アリールアミン化合物Ｄ２を用いた以外は同様にして有機エレクトロルミネッセンス素子を作製した。Ｍｅはメチル基である。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表１に示す。【０１５１】
【化３１】
2010106806.tif 000032
【０１５２】
比較例１−４
実施例１−１３において、正孔輸送材料として化合物ＨＴ１の代わりに上記比較化合物１を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表１に示す。【０１５３】
【表１】
2010106806.tif 000033
【０１５４】
表１に示されるように、本発明の芳香族アミン誘導体を正孔輸送材料とする実施例の有機エレクトロルミネッセンス素子は、高温環境下にさらされても高い発光効率を維持し、かつ発光寿命が長い。【０１５５】
実施例２−１（有機エレクトロルミネッセンス素子の製造）
２５ｍｍ×７５ｍｍ×１．１ｍｍ厚のＩＴＯ透明電極付きガラス基板（ジオマティック社製）を、イソプロピルアルコール中で超音波洗浄を５分間行なった後、ＵＶオゾン洗浄を３０分間行なった。【０１５６】
洗浄後の透明電極ライン付きガラス基板を真空蒸着装置の基板ホルダーに装着した。まず、透明電極ラインが形成されている側の面上に、前記透明電極を覆うようにして膜厚６０ｎｍの上記化合物ＨＴ４膜を成膜した。ＨＴ４膜は、正孔注入層として機能する。【０１５７】
このＨＴ４膜上に下記化合物ＴＭ１を蒸着し、膜厚２０ｎｍの正孔輸送層を成膜した。さらに上記化合物ＥＭ１を蒸着し、膜厚４０ｎｍの発光層を成膜した。同時に発光分子として、上記のスチリル基を有するアミン化合物Ｄ１を、ＥＭ１とＤ１の重量比（ＥＭ１：Ｄ１）が４０：２になるように蒸着した。この膜は発光層として機能する。【０１５８】
【化３２】
2010106806.tif 000034
【０１５９】
発光層として機能する膜上に、上記有機金属錯体（Ａｌｑ）を膜厚１０ｎｍとなるよう成膜した。この膜は電子注入層として機能する。この後、還元性ドーパントであるＬｉ（Ｌｉ源：サエスゲッター社製）とＡｌｑを二元蒸着させ、電子注入層（陰極）としてＡｌｑ：Ｌｉ膜（膜厚１０ｎｍ）を形成した。このＡｌｑ：Ｌｉ膜上に金属Ａｌを蒸着させ金属陰極を形成し有機エレクトロルミネッセンス素子を形成した。【０１６０】
また、得られた有機エレクトロルミネッセンス素子を１０５℃で８ｈ保存した後、発光効率を測定し、発光色を観察した。発光効率はミノルタ製ＣＳ１０００を用いて輝度を測定し、１０ｍＡ／ｃｍ２における発光効率を算出した。さらに、初期輝度５０００ｃｄ／ｍ２、室温、ＤＣ定電流駆動での発光の半減寿命を測定した結果を表２に示す。【０１６１】
実施例２−２及び２−３（有機エレクトロルミネッセンス素子の製造）
実施例２−１において、正孔注入材料として化合物ＨＴ４の代わりに表２記載の化合物を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表２に示す。【０１６２】
実施例２−４（有機エレクトロルミネッセンス素子の製造）
実施例２−１において、正孔輸送材料として化合物ＴＭ１の代わりにＨＴ１を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表２に示す。【０１６３】
実施例２−５〜２−２１（有機エレクトロルミネッセンス素子の製造）
実施例２−１において、正孔注入材料、正孔輸送材料として表２記載の化合物を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表２に示す。【０１６４】
比較例２−１〜２−３
実施例２−１において、正孔注入材料として、化合物ＨＴ４の代わりに比較化合物１〜３を用いた以外は同様にして有機エレクトロルミネッセンス素子を作製した。得られた有機エレクトロルミネッセンス素子について、１０５℃で８ｈ保存した後、発光効率を測定し、発光色を観察し、さらに、初期輝度５０００ｃｄ／ｍ２、室温、ＤＣ定電流駆動での発光の半減寿命を測定した結果を表２に示す。【０１６５】
【表２】
2010106806.tif 000035
【０１６６】
表２に示されるように、本発明の芳香族アミン誘導体を正孔注入材料とする実施例の有機エレクトロルミネッセンス素子は、駆動電圧が低く、かつ発光寿命が長い。【０１６７】
本出願は、２００９年３月１９日出願の出願番号ＪＰ２００９−０６８３０６に基づく優先権を主張する。当該出願明細書に記載された内容は、すべて本願明細書に援用される。
【産業上の利用可能性】
【０１６８】
本発明の芳香族アミン誘導体は、有機エレクトロルミネッセンス素子を構成するための材料として好適である。
【国際調査報告】
2010106806.tif 000042
2010106806.tif 000043
2010106806.tif 000044
2010106806.tif 000045